(57)【要約】【課題】めっき法により金属膜が金属ベース層上に形成され、フレキシブル配線基板に利用される金属ベース層付耐熱性樹脂フィルムの製造法等を提供する。【解決手段】ロール・トゥ・ロール方式により搬送される耐熱性樹脂フィルム８の両面に原子層堆積（ＡＬＤ）法により金属シード層（Ｃｕ）を成膜する工程と、スパッタリングウェブコータにより各金属シード層上に金属ベース層（Ｃｕ）をそれぞれ成膜する工程と、各金属シード層上に金属ベース層が成膜された長尺の耐熱性樹脂フィルムを巻き取りロールに巻き取る巻き取り工程を具備し、かつ、これ等の工程を連続して行なうことを特徴とする。この方法によれば、ＡＬＤ法により成膜されたピンホールのない金属シード層上に金属ベース層を形成しているため、金属ベース層の膜厚を薄く設定してもピンホールが生じ難く金属ベース層付耐熱性樹脂フィルムの製造効率の向上が図れる。【選択図】図２
2010247417.tif 000002
【特許請求の範囲】
【請求項１】
長尺の耐熱性樹脂フィルムの両面にスパッタリング法により成膜された金属ベース層を有し、各金属ベース層上に湿式めっき法により金属膜が形成される金属ベース層付耐熱性樹脂フィルムの製造方法において、
巻き出しロールから巻き出された長尺の耐熱性樹脂フィルムをロール・トゥ・ロール方式により搬送して巻き取りロールに巻き取ると共に、巻き出しロールと巻き取りロール間の搬送路上において原子層堆積（Atomic Layer Deposition：ＡＬＤ）法により上記耐熱性樹脂フィルムの両面に金属シード層をそれぞれ成膜する第一成膜工程と、
上記搬送路上において耐熱性樹脂フィルムが巻き付けられるキャンロールとスパッタカソードを有する第一スパッタリングウェブコータにより一方の金属シード層上に金属ベース層を成膜する第二成膜工程と、
上記搬送路上において上記一方の金属シード層上に金属ベース層を成膜した耐熱性樹脂フィルムが巻き付けられるキャンロールとスパッタカソードを有する第二スパッタリングウェブコータにより他方の金属シード層上に金属ベース層を成膜する第三成膜工程と、
各金属シード層上に金属ベース層がそれぞれ成膜された長尺の耐熱性樹脂フィルムを巻き取りロールに巻き取る巻き取り工程、
を具備し、かつ、上記第一成膜工程、第二成膜工程および第三成膜工程を連続して行なうことを特徴とする金属ベース層付耐熱性樹脂フィルムの製造方法。
【請求項２】
上記第一成膜工程が、耐熱性樹脂フィルムの搬送方向に亘り第１反応ガスを導入する第１プラズマ反応室と第２反応ガスを導入する第２プラズマ反応室を交互に少なくとも１組以上配置した金属シード層の成膜手段を用いて行なうことを特徴とする請求項１に記載の金属ベース層付耐熱性樹脂フィルムの製造方法。
【請求項３】
上記金属シード層が、Ｎｉ、Ｎｉ系合金、Ｃｕ、Ｃｕ系合金から選ばれる１種で構成され、かつ、上記金属ベース層が、ＣｕまたはＣｕ系合金から選ばれる１種で構成されることを特徴とする請求項１または２に記載の金属ベース層付耐熱性樹脂フィルムの製造方法。
【請求項４】
上記長尺の耐熱性樹脂フィルムが、ポリイミドフィルムまたはアラミドフィルムから選ばれる１種で構成されることを特徴とする請求項１〜３のいずれかに記載の金属ベース層付耐熱性樹脂フィルムの製造方法。
【請求項５】
請求項１〜４のいずれかに記載の製造方法により得られた金属ベース層付耐熱性樹脂フィルムの各金属ベース層上に、湿式めっき法により金属ベース層と同種の金属膜をそれぞれ形成することを特徴とする金属膜付耐熱性樹脂フィルムの製造方法。
【請求項６】
長尺の耐熱性樹脂フィルムの両面に原子層堆積（Atomic Layer Deposition：ＡＬＤ）法によりそれぞれ成膜された金属シード層と、各金属シード層上にスパッタリング法によりそれぞれ成膜された金属ベース層とを有する金属ベース層付耐熱性樹脂フィルムの製造装置において、
第一減圧室と、隔壁を介し上記第一減圧室に隣接して設けられた第二減圧室を具備し、
上記第一減圧室内には、長尺の耐熱性樹脂フィルムを巻き出す巻き出しロールと、巻き出された耐熱性樹脂フィルムの搬送方向に亘り第１反応ガスを導入する第１プラズマ反応室と第２反応ガスを導入する第２プラズマ反応室が交互に少なくとも１組以上配置された金属シード層の成膜手段が設けられ、かつ、
上記第二減圧室内には、隔壁の開口部を介し搬入されてくる耐熱性樹脂フィルムが巻き付けられるキャンロールとスパッタカソードを有しかつ上記耐熱性樹脂フィルムの一方の金属シード層上に金属ベース層を成膜する第一スパッタリングウェブコータと、上記一方の金属シード層上に金属ベース層を成膜した耐熱性樹脂フィルムが巻き付けられるキャンロールとスパッタカソードを有しかつ上記耐熱性樹脂フィルムの他方の金属シード層上に金属ベース層を成膜する第二スパッタリングウェブコータ、および、各金属シード層上に金属ベース層がそれぞれ成膜された長尺の耐熱性樹脂フィルムを巻き取る巻き取りロールが設けられていると共に、
ロール・トゥ・ロール方式の搬送手段を構成する複数のロール群が耐熱性樹脂フィルムの搬送方向に亘り上記第一減圧室と第二減圧室にそれぞれ設けられていることを特徴とする金属ベース層付耐熱性樹脂フィルムの製造装置。
【請求項７】
上記金属シード層の成膜手段により形成される金属シード層が、Ｎｉ、Ｎｉ系合金、Ｃｕ、Ｃｕ系合金から選ばれる１種で構成され、かつ、第一スパッタリングウェブコータと第二スパッタリングウェブコータにより形成される金属ベース層が、ＣｕまたはＣｕ系合金から選ばれる１種で構成されることを特徴とする請求項６に記載の金属ベース層付耐熱性樹脂フィルムの製造装置。
【請求項８】
上記長尺の耐熱性樹脂フィルムが、ポリイミドフィルムまたはアラミドフィルムから選ばれる１種で構成されることを特徴とする請求項６または７に記載の金属ベース層付耐熱性樹脂フィルムの製造装置。
【発明の詳細な説明】
【技術分野】
【０００１】
本発明は、フレキシブル配線基板に適用される金属膜付耐熱性樹脂フィルム並びにこの金属膜付耐熱性樹脂フィルムの製造に利用される金属ベース層付耐熱性樹脂フィルムに係り、特に、金属ベース層の密着力に優れかつピンホールのない金属ベース層付耐熱性樹脂フィルムを効率よく製造できる方法と、上記金属ベース層付耐熱性樹脂フィルムを用いた金属膜付耐熱性樹脂フィルムの製造方法および金属ベース層付耐熱性樹脂フィルムの製造装置に関するものである。
【背景技術】
【０００２】
液晶パネル、ノートパソコン、デジタルカメラ、携帯電話等には、耐熱性樹脂フィルム上に金属膜を被覆して得られる多種類のフレキシブル配線基板が用いられ、このフレキシブル配線基板には、耐熱性樹脂フィルムの片面若しくは両面に金属膜を成膜した金属膜付耐熱性樹脂フィルムが用いられている。また、金属膜付耐熱性樹脂フィルムは折り曲げて使用されることがあるため、耐熱性樹脂フィルムに対する金属膜の密着力が高いことが必要となり、更に、配線パターンの繊細化、高密度化に伴い、金属膜にピンホールが存在すると断線の原因になり易いためピンホールが無いことも求められている。
【０００３】
そして、この種の金属膜付耐熱性樹脂フィルムの製造方法として、従来、金属箔を接着剤により耐熱性樹脂フィルムに貼り付けて製造する方法、金属箔に耐熱性樹脂溶液をコーティングしかつ乾燥させて製造する方法、および、耐熱性樹脂フィルムに真空成膜法（真空蒸着法、スパッタリング法、イオンプレーティング法、イオンビームスパッタリング法等）若しくは湿式めっき法により金属膜を成膜して製造する方法等が知られている。
【０００４】
また、真空成膜法若しくは湿式めっき法を用いる三番目の製造方法として、特許文献１では、成膜速度は遅いが密着力に優れる金属膜を形成できるスパッタリング法を用いて金属膜付耐熱性樹脂フィルムを製造する方法が開示され、また、特許文献２では、成膜速度は遅いが密着力に優れる金属膜を形成できるスパッタリング法を用いて薄膜の金属ベース層をまず成膜し、次いで成膜速度の速い湿式めっき法を用いて上記金属ベース層上に厚膜の金属膜を形成し、金属膜付耐熱性樹脂フィルムを効率よく製造する方法が開示されている。また、特許文献１では、金属膜の密着力を更に高めるため、２種類のスパッタリングターゲットを用いた方法も開示されている。すなわち、モネルメタル等をスパッタリングターゲットとして薄膜の金属シード層をまず成膜し、次いで銅等をスパッタリングターゲットとして上記金属シード層上に厚膜の金属膜を成膜する方法が提案されている。
【０００５】
そして、成膜速度の速い湿式めっき法と成膜速度の遅いスパッタリング法を併用する特許文献２の製造方法は、スパッタリング法のみを用いる特許文献１の方法と比較して効率に優れるため、特許文献２に記載された製造方法が広く利用されている。
【０００６】
ところで、成膜速度の遅いスパッタリング法を用いて金属ベース層をまず成膜し、次いで成膜速度の速い湿式めっき法を用いて上記金属ベース層上に金属膜を形成する特許文献２の方法を採用することにより、金属膜の密着力に優れた金属膜付耐熱性樹脂フィルムを効率よく製造することは可能となるが、この方法を実施するに際しては、スパッタリング法による金属ベース層と、湿式めっき法による金属膜の膜厚比の設定が重要となる。すなわち、スパッタリング法により形成される金属ベース層の膜厚は、ピンホールの発生を抑制しかつ良好な密着力を得るために２００ｎｍ以上必要とされている。これは、スパッタリング法により形成される金属ベース層の膜厚が２００ｎｍ以上となれば、例え小さなピンホールが存在したとしても、金属ベース層の成長と共に１０μｍ以下のピンホールは塞がってしまうからである。但し、スパッタリング法による金属ベース層の成膜速度は、湿式めっき法の成膜速度より１桁程度遅いため、スパッタリング法により２００ｎｍ以上の金属ベース層を形成しなければならない分、金属膜付耐熱性樹脂フィルムの製造効率を悪化させることになる。従って、製造効率の観点から、膜厚が２００ｎｍより薄くてもピンホールのない金属ベース層を形成できる新たな方法が望まれていた。
【先行技術文献】
【特許文献】
【０００７】
【特許文献１】特許第３４４７０７０号
【特許文献２】特許第３５７０８０２号
【非特許文献】
【０００８】
【非特許文献１】Journal of applied physics 97,121301 (2005)
【発明の概要】
【発明が解決しようとする課題】
【０００９】
本発明はこのような問題点に着目してなされたもので、その課題とするところは、金属ベース層の密着力に優れかつピンホールのない金属ベース層付耐熱性樹脂フィルムを効率よく製造できる方法を提供し、併せて、この金属ベース層付耐熱性樹脂フィルムを用いた金属膜付耐熱性樹脂フィルムの製造方法と上記金属ベース層付耐熱性樹脂フィルムの製造装置を提供することにある。
【課題を解決するための手段】
【００１０】
そこで、上記課題を解決するため、本発明者は、非特許文献１に記載された原子層堆積（Atomic Layer Deposition：ＡＬＤ）法に注目し、その採用を試みた。
【００１１】
すなわち、ＡＬＤ法は、分子層（原子層）を構成する元素が含まれる原料ガスを真空装置内に交互に導入し、被成膜体の最表面に吸着された分子と次に導入される原料ガスとの反応により分子層を形成する方法（これをボトムアップ成膜と呼ぶ場合がある）で、上述したスパッタリング法に較べて成膜速度は遅いが、スパッタリング法のようにターゲットからはじき出された微粒子やクラスターを被成膜体上に被着させて積み重ねる方法でないためピンホールのない薄膜を形成でき、しかも被成膜体表面の凹凸に影響されずに微細な隙間へも薄膜を形成できる。
【００１２】
従って、金属ベース層をスパッタリング法により成膜する以前に、ＡＬＤ法によりピンホールのない金属シード層を耐熱性樹脂フィルム（被成膜体）両面にまず形成し、次いでスパッタリング法により金属シード層上に金属ベース層を成膜することで、２００ｎｍより薄い膜厚でもピンホールのない金属ベース層を形成できることを見出すに至った。本発明はこのような技術的発見により完成されたものである。
【００１３】
すなわち、請求項１に係る発明は、
長尺の耐熱性樹脂フィルムの両面にスパッタリング法により成膜された金属ベース層を有し、各金属ベース層上に湿式めっき法により金属膜が形成される金属ベース層付耐熱性樹脂フィルムの製造方法において、
巻き出しロールから巻き出された長尺の耐熱性樹脂フィルムをロール・トゥ・ロール方式により搬送して巻き取りロールに巻き取ると共に、巻き出しロールと巻き取りロール間の搬送路上において原子層堆積（Atomic Layer Deposition：ＡＬＤ）法により上記耐熱性樹脂フィルムの両面に金属シード層をそれぞれ成膜する第一成膜工程と、
上記搬送路上において耐熱性樹脂フィルムが巻き付けられるキャンロールとスパッタカソードを有する第一スパッタリングウェブコータにより一方の金属シード層上に金属ベース層を成膜する第二成膜工程と、
上記搬送路上において上記一方の金属シード層上に金属ベース層を成膜した耐熱性樹脂フィルムが巻き付けられるキャンロールとスパッタカソードを有する第二スパッタリングウェブコータにより他方の金属シード層上に金属ベース層を成膜する第三成膜工程と、
各金属シード層上に金属ベース層がそれぞれ成膜された長尺の耐熱性樹脂フィルムを巻き取りロールに巻き取る巻き取り工程、
を具備し、かつ、上記第一成膜工程、第二成膜工程および第三成膜工程を連続して行なうことを特徴とする。
【００１４】
また、請求項２に係る発明は、
請求項１に記載の発明に係る金属ベース層付耐熱性樹脂フィルムの製造方法において、
上記第一成膜工程が、耐熱性樹脂フィルムの搬送方向に亘り第１反応ガスを導入する第１プラズマ反応室と第２反応ガスを導入する第２プラズマ反応室を交互に少なくとも１組以上配置した金属シード層の成膜手段を用いて行なうことを特徴とし、
請求項３に係る発明は、
請求項１または２に記載の発明に係る金属ベース層付耐熱性樹脂フィルムの製造方法において、
上記金属シード層が、Ｎｉ、Ｎｉ系合金、Ｃｕ、Ｃｕ系合金から選ばれる１種で構成され、かつ、上記金属ベース層が、ＣｕまたはＣｕ系合金から選ばれる１種で構成されることを特徴とし、
請求項４に係る発明は、
請求項１〜３のいずれかに記載の発明に係る金属ベース層付耐熱性樹脂フィルムの製造方法において、
上記長尺の耐熱性樹脂フィルムが、ポリイミドフィルムまたはアラミドフィルムから選ばれる１種で構成されることを特徴とする。
【００１５】
また、請求項５に係る発明は、
金属膜付耐熱性樹脂フィルムの製造方法において、
請求項１〜４のいずれかに記載の製造方法により得られた金属ベース層付耐熱性樹脂フィルムの各金属ベース層上に、湿式めっき法により金属ベース層と同種の金属膜をそれぞれ形成することを特徴とする。
【００１６】
次に、請求項６に係る発明は、
長尺の耐熱性樹脂フィルムの両面に原子層堆積（Atomic Layer Deposition：ＡＬＤ）法によりそれぞれ成膜された金属シード層と、各金属シード層上にスパッタリング法によりそれぞれ成膜された金属ベース層とを有する金属ベース層付耐熱性樹脂フィルムの製造装置において、
第一減圧室と、隔壁を介し上記第一減圧室に隣接して設けられた第二減圧室を具備し、
上記第一減圧室内には、長尺の耐熱性樹脂フィルムを巻き出す巻き出しロールと、巻き出された耐熱性樹脂フィルムの搬送方向に亘り第１反応ガスを導入する第１プラズマ反応室と第２反応ガスを導入する第２プラズマ反応室が交互に少なくとも１組以上配置された金属シード層の成膜手段が設けられ、かつ、
上記第二減圧室内には、隔壁の開口部を介し搬入されてくる耐熱性樹脂フィルムが巻き付けられるキャンロールとスパッタカソードを有しかつ上記耐熱性樹脂フィルムの一方の金属シード層上に金属ベース層を成膜する第一スパッタリングウェブコータと、上記一方の金属シード層上に金属ベース層を成膜した耐熱性樹脂フィルムが巻き付けられるキャンロールとスパッタカソードを有しかつ上記耐熱性樹脂フィルムの他方の金属シード層上に金属ベース層を成膜する第二スパッタリングウェブコータ、および、各金属シード層上に金属ベース層がそれぞれ成膜された長尺の耐熱性樹脂フィルムを巻き取る巻き取りロールが設けられていると共に、
ロール・トゥ・ロール方式の搬送手段を構成する複数のロール群が耐熱性樹脂フィルムの搬送方向に亘り上記第一減圧室と第二減圧室にそれぞれ設けられていることを特徴とし、
請求項７に係る発明は、
請求項６に記載の発明に係る金属ベース層付耐熱性樹脂フィルムの製造装置において、
上記金属シード層の成膜手段により形成される金属シード層が、Ｎｉ、Ｎｉ系合金、Ｃｕ、Ｃｕ系合金から選ばれる１種で構成され、かつ、第一スパッタリングウェブコータと第二スパッタリングウェブコータにより形成される金属ベース層が、ＣｕまたはＣｕ系合金から選ばれる１種で構成されることを特徴し、
また、請求項８に係る発明は、
請求項６または７に記載の発明に係る金属ベース層付耐熱性樹脂フィルムの製造装置において、
上記長尺の耐熱性樹脂フィルムが、ポリイミドフィルムまたはアラミドフィルムから選ばれる１種で構成されることを特徴とする。
【発明の効果】
【００１７】
請求項１〜４に係る金属ベース層付耐熱性樹脂フィルムの製造方法は、
巻き出しロールから巻き出された長尺の耐熱性樹脂フィルムをロール・トゥ・ロール方式により搬送して巻き取りロールに巻き取ると共に、巻き出しロールと巻き取りロール間の搬送路上において原子層堆積（Atomic Layer Deposition：ＡＬＤ）法により上記耐熱性樹脂フィルムの両面に金属シード層をそれぞれ成膜する第一成膜工程と、
上記搬送路上において耐熱性樹脂フィルムが巻き付けられるキャンロールとスパッタカソードを有する第一スパッタリングウェブコータにより一方の金属シード層上に金属ベース層を成膜する第二成膜工程と、
上記搬送路上において上記一方の金属シード層上に金属ベース層を成膜した耐熱性樹脂フィルムが巻き付けられるキャンロールとスパッタカソードを有する第二スパッタリングウェブコータにより他方の金属シード層上に金属ベース層を成膜する第三成膜工程と、
各金属シード層上に金属ベース層がそれぞれ成膜された長尺の耐熱性樹脂フィルムを巻き取りロールに巻き取る巻き取り工程、
を具備し、かつ、上記第一成膜工程、第二成膜工程および第三成膜工程を連続して行なうことを特徴としている。
【００１８】
そして、第一成膜工程において原子層堆積（ＡＬＤ）法により耐熱性樹脂フィルムの両面にピンホールのない金属シード層を形成できるため、第二成膜工程と第三成膜工程においてスパッタリング法により各金属シード層上に成膜される金属ベース層の膜厚については従来法のようにピンホールを塞ぐ大きさまで設定する必要がない。
【００１９】
従って、各金属ベース層の膜厚を従来法より薄く設定できる分、金属ベース層の密着力に優れかつピンホールのない金属ベース層付耐熱性樹脂フィルムを効率よく製造することが可能となる。
【００２０】
また、請求項５に係る金属膜付耐熱性樹脂フィルムの製造方法は、
請求項１〜４のいずれかに記載の製造方法により得られた金属ベース層付耐熱性樹脂フィルムの各金属ベース層上に、湿式めっき法により金属ベース層と同種の金属膜をそれぞれ形成しているため、上記金属ベース層付耐熱性樹脂フィルムが効率よく製造できる分、金属膜付耐熱性樹脂フィルムも効率よく製造することが可能となる。
【００２１】
次に、請求項６〜８に係る金属ベース層付耐熱性樹脂フィルムの製造装置は、
第一減圧室と、隔壁を介し上記第一減圧室に隣接して設けられた第二減圧室を具備し、
上記第一減圧室内には、長尺の耐熱性樹脂フィルムを巻き出す巻き出しロールと、巻き出された耐熱性樹脂フィルムの搬送方向に亘り第１反応ガスを導入する第１プラズマ反応室と第２反応ガスを導入する第２プラズマ反応室が交互に少なくとも１組以上配置された金属シード層の成膜手段が設けられ、かつ、
上記第二減圧室内には、隔壁の開口部を介し搬入されてくる耐熱性樹脂フィルムが巻き付けられるキャンロールとスパッタカソードを有しかつ上記耐熱性樹脂フィルムの一方の金属シード層上に金属ベース層を成膜する第一スパッタリングウェブコータと、上記一方の金属シード層上に金属ベース層を成膜した耐熱性樹脂フィルムが巻き付けられるキャンロールとスパッタカソードを有しかつ上記耐熱性樹脂フィルムの他方の金属シード層上に金属ベース層を成膜する第二スパッタリングウェブコータ、および、各金属シード層上に金属ベース層がそれぞれ成膜された長尺の耐熱性樹脂フィルムを巻き取る巻き取りロールが設けられていると共に、
ロール・トゥ・ロール方式の搬送手段を構成する複数のロール群が耐熱性樹脂フィルムの搬送方向に亘り上記第一減圧室と第二減圧室にそれぞれ設けられていることから、この製造装置を用いて金属ベース層の密着力に優れかつピンホールのない金属ベース層付耐熱性樹脂フィルムを効率よく確実に製造することが可能となる。
【図面の簡単な説明】
【００２２】
【図１】本発明に係る金属膜付耐熱性樹脂フィルムの概略構成を示す断面図。
【図２】本発明に係る金属ベース層付耐熱性樹脂フィルムの製造装置の概略構成を示す説明図。
【発明を実施するための形態】
【００２３】
以下、本発明の実施の形態について詳細に説明する。
【００２４】
まず、本発明に係る金属膜付耐熱性樹脂フィルムは、図１に示すように耐熱性樹脂フィルム１と、耐熱性樹脂フィルム１の両面に原子層堆積（Atomic Layer Deposition：ＡＬＤ）法により成膜された金属シード層２と、各金属シード層２上にスパッタリング法により成膜された金属ベース層３と、各金属ベース層３上に湿式めっき法により形成された金属膜４とで構成されている。
【００２５】
また、金属膜４が形成される前の前駆体、すなわち、耐熱性樹脂フィルム１と、耐熱性樹脂フィルム１の両面に原子層堆積（ＡＬＤ）法により成膜された金属シード層２と、各金属シード層２上にスパッタリング法により成膜された金属ベース層３とで構成される前駆体が、本発明に係る金属ベース層付耐熱性樹脂フィルムである。
【００２６】
尚、原子層堆積（ＡＬＤ）法により成膜された金属シード層２はその表面活性が高いため、金属シード層２が両面に成膜された耐熱性樹脂フィルム１をそのまま巻き取ってしまうと、接触する耐熱性樹脂フィルム１面に金属シード層２が張り付いてしまう。このため、本発明に係る金属ベース層付耐熱性樹脂フィルムの製造方法においては、耐熱性樹脂フィルム両面に金属シード層を成膜する第一成膜工程と、一方の金属シード層上に金属ベース層を成膜する第二成膜工程と、他方の金属シード層上に金属ベース層を成膜する第三成膜工程とを連続して行なうことを要する。
【００２７】
また、第一成膜工程の原子層堆積（ＡＬＤ）法による成膜では耐熱性樹脂フィルム１両面への同時成膜が可能である。これは、ＡＬＤ法が単原子（単分子）層ずつ堆積する方法だからである。また、単原子（単分子）層ずつ堆積する方法であることから、上述したように、耐熱性樹脂フィルム１（被成膜体）表面の凹凸に影響されずに微細な隙間へもピンホールのない薄膜を形成することができる。
【００２８】
また、本発明の耐熱性樹脂フィルムとしては、ポリイミド系フィルム、ポリアミド系フィルム、ポリエステル系フィルム、ポリテトラフルオロエチレン系フィルム、ポリフェニレンサルファイド系フィルム、ポリエチレンナフタレート系フィルムまたは液晶ポリマー系フィルムから選ばれる樹脂フィルムが、金属膜付フレキシブル基板としての柔軟性、実用上必要な強度、配線材料として好適な電気絶縁性を有する点から好ましい。
【００２９】
１．ＡＬＤ法
原子層堆積（Atomic Layer Deposition：ＡＬＤ）法は、分子層（原子層）を構成する元素が含まれる原料ガスを真空装置内に交互に導入し、真空装置内に配置された被成膜体の最表面に吸着された分子と、次に導入される原料ガスとの反応により単原子（単分子）層ずつ堆積させる方法で、層の膜厚を原子層レベルで制御できる方法である。
【００３０】
そして、ＡＬＤ法は、被成膜体側から単原子（単分子）層ずつ堆積しながら成膜が始まる方法のため、上述したように耐熱性樹脂フィルム（被成膜体）に対してピンホールのない金属膜（金属シード層）を形成することが可能である。このＡＬＤ法は、上述した真空成膜法（真空蒸着法、スパッタリング法、イオンプレーティング法、イオンビームスパッタリング法等）において、金属クラスターが被成膜体上に飛来し、被成膜体表面に付着かつ上記クラスターが結合して膜を形成していくため、潜在的に該クラスター間にピンホールを作ってしまう可能性を有する真空成膜法と大きく異なっている。また、直進性が高いスパッタリング法や真空蒸着法では成膜が困難な凹凸を有する被成膜体面上にも、ＡＬＤ法では均一な成膜が可能であり、耐熱性樹脂フィルムに含まれ一部表面に現われている場合があるフィラー粒子の陰にも、あるいは、耐熱性樹脂フィルム表面に存在する傷上にも膜が均一に形成される。更に、ＡＬＤ法においては原料がガスであるため、スパッタリング法や真空蒸着法で多発するスプラッシュ（膜原料が固まりのまま被成膜体に飛来すること）の発生もない。従って、スプラッシュが成膜中の膜に付着し、それが脱落してピンホールになるような現象もない。また、ＡＬＤ法で用いられる真空装置においては、ＰＶＤ法やＣＶＤ法で用いられる真空装置に必要であった高価な電源ユニット等が不要であり、従来の成膜方法と比較して成膜コストの低減も図れる。
【００３１】
そして、ＡＬＤ法では、分子層を構成する元素のそれぞれが含まれる第１反応ガス（原料ガス）と第２反応ガス（原料ガス）を、真空装置（反応室）内に交互に導入する下記のＡ〜Ｉ工程で１サイクルを構成し、このサイクル数により膜厚の調整が行なわれる。
【００３２】
Ａ．真空装置に第１反応ガス（原料ガス）を導入
Ｂ．被成膜体の最表面に第１反応ガスが化学吸着
Ｃ．被成膜体の最表面が第１反応ガスで飽和
Ｄ．真空装置から過剰な第１反応ガスおよび副生成物を排気
Ｅ．真空装置に第２反応ガス（原料ガス）を導入
Ｆ．被成膜体の最表面に吸着していた第１反応ガスと第２反応ガスが反応
Ｇ．被成膜体の最表面が第２反応ガスで飽和
Ｉ．真空装置から過剰な第２反応ガスおよび副生成物を排気
そして、ＡＬＤ法では、ＳｉＯ２、Ａｌ２Ｏ５、ＺｒＯ２、ＨｆＯ２、Ｔａ２Ｏ５、ＴｉＯ２等の酸化物膜、ＡｌＮ、ＴａＮ、ＴｉＮ、ＴａＳｉＮ、ＴｉＳｉＮ等の窒化物膜、Ｃｕ、Ｒｕ、Ｉｒ、Ｎｉ、Ｐｔ等の金属膜、ＣａＦ２、ＳｒＦ２、ＭｇＦ２等のフッ化物膜、ＧａＡｓ、ＩｎＰ、ＧａＰ等の化合物膜の成膜が可能である。
【００３３】
例えば、ＡＬＤ法でもっとも多く成膜が行われているＡｌ２Ｏ３の単原子（単分子）層を形成する場合、下記４工程で１サイクルが完成する。
（１）第１反応ガスである水分子を導入して被成膜体の最表面にＯＨ基を吸着させる。
【００３４】
（１層目以降の反応）
２Ｈ２Ｏ＋：Ｏ−Ａｌ（ＣＨ３）２  →  ：Ａｌ−Ｏ−Ａｌ（ＯＨ）２＋２ＣＨ４
（２）過剰水分子をパージ排気する。
（３）Ａｌ２Ｏ３膜の第２反応ガス（原料ガス）であるＴＭＡ［Trimethyl Aluminum：Ａｌ（ＣＨ３）３］ガスを導入する。ＴＭＡ分子がＯＨ基と反応してＣＨ４ガスが発生する。
【００３５】
（１層目の反応）
Ａｌ（ＣＨ３）３＋：Ｏ−Ｈ  →  ：Ｏ−Ａｌ（ＣＨ３）２＋ＣＨ４
（１層目以降の反応）
Ａｌ（ＣＨ３）３＋：Ａｌ−Ｏ−Ｈ  →  ：Ａｌ−Ｏ−Ａｌ（ＣＨ３）２＋ＣＨ４
（４）過剰なＴＭＡガスとＣＨ４ガスをパージ排気する。
【００３６】
この４工程で約０．１ｎｍのＡｌ２Ｏ３膜が形成されるので、要求する膜厚に到達するまで上記４工程を繰り返して膜厚を増加させる。
【００３７】
ＡＬＤ法においては反応を促進させるため、被成膜体を加熱（１００〜３００℃）するか、あるいはプラズマ照射を行うことが好ましい。
【００３８】
本発明に係る金属ベース層付耐熱性樹脂フィルムの製造方法において、金属シード層としてＣｕをＡＬＤ法により成膜するには、ＣｕＣｌ２、Ｃｕ（ａｃａｃ）２、Ｃｕ（ｔｈｄ）２、Ｃｕ（ｈｆａｃ）２を反応ガスに使用することが好ましい。その中でもＣｕ（ｔｈｄ）２を用いることが好ましい。また、Ｃｕ（ｔｈｄ）２を用いる場合、一方の反応ガスにはＨ２を組み合わせる。
【００３９】
また、本発明に係る金属ベース層付耐熱性樹脂フィルムの製造方法において、金属シード層としてＮｉをＡＬＤ法により成膜するには、Ｎｉ（ａｃａｃ）２を反応ガスに用いることが好ましい。Ｎｉ（ａｃａｃ）２を反応ガスに用いる場合、一方の反応ガスにはＨ２を組み合わせる。
【００４０】
ここで、上記（ａｃａｃ）、（ｔｈｄ）および（ｈｆａｃ）は以下を意味している。
（ａｃａｃ）＝２，４−pentanedionate
（ｔｈｄ）＝２，２，６，６−tetramethyl−３，５−heptanedionate 
（ｈｆａｃ）＝１，１，１，５，５，５−hexafluoro―２，４−pentanedionate 
【００４１】
２．スパッタリングウェブコータ
本発明の金属膜付耐熱性樹脂フィルムは、図１に示したように耐熱性樹脂フィルム１と、耐熱性樹脂フィルム１の両面に原子層堆積（ＡＬＤ）法により成膜された金属シード層２と、各金属シード層２上にスパッタリング法により成膜された金属ベース層３と、各金属ベース層３上に湿式めっき法により形成された金属膜４とで構成されている。
【００４２】
そして、本発明の製造方法においては、金属ベース層３を成膜する手段として、長尺状フィルム面に効率よく金属膜を成膜できるスパッタリングウェブコータが適用される。
【００４３】
上記スパッタリングウェブコータは、耐熱性樹脂フィルムの巻き出しロールと巻き取りロール間の搬送路上に配置されかつ水冷温調されたキャンロールと、キャンロールの外周面近傍に配置されたスパッタカソードを有しており、金属シード層が形成された耐熱性樹脂フィルムをキャンロールに巻き付けた状態でスパッタリング成膜が行なわれるため、成膜中のプラズマに起因した耐熱性樹脂フィルムの熱的ダメージを低減できる。
【００４４】
また、巻き出しロールと巻き取りロールはパウダークラッチ等により耐熱性樹脂フィルムの張力バランスが保たれており、キャンロールの回転により巻き出しロールから長尺の耐熱性樹脂フィルムが巻き出されて巻き取りロールに巻き取られる。また、金属ベース層３のスパッタリング成膜には板状のターゲットを使用することが好ましいが、板状ターゲットを用いた場合、ターゲット上にノジュール（異物の成長）が発生することがある。このため、ノジュール（異物の成長）の発生がなく、ターゲットの使用効率も高い円筒形のロータリーターゲットを使用することもできる。
【００４５】
３．金属ベース層付耐熱性樹脂フィルムの製造装置
長尺の耐熱性樹脂フィルム両面に原子層堆積（ＡＬＤ）法によりそれぞれ成膜された金属シード層と、各金属シード層上にスパッタリング法によりそれぞれ成膜された金属ベース層とを有する本発明に係る金属ベース層付耐熱性樹脂フィルムの製造装置は、第一減圧室と、隔壁を介し上記第一減圧室に隣接して設けられた第二減圧室を具備し、上記第一減圧室内には、長尺の耐熱性樹脂フィルムを巻き出す巻き出しロールと、巻き出された耐熱性樹脂フィルムの搬送方向に亘り第１反応ガスを導入する第１プラズマ反応室と第２反応ガスを導入する第２プラズマ反応室が交互に少なくとも１組以上配置された金属シード層の成膜手段が設けられ、かつ、上記第二減圧室内には、隔壁の開口部を介し搬入されてくる耐熱性樹脂フィルムが巻き付けられるキャンロールとスパッタカソードを有し耐熱性樹脂フィルムの一方の金属シード層上に金属ベース層を成膜する第一スパッタリングウェブコータと、上記一方の金属シード層上に金属ベース層を成膜した耐熱性樹脂フィルムが巻き付けられるキャンロールとスパッタカソードを有し上記耐熱性樹脂フィルムの他方の金属シード層上に金属ベース層を成膜する第二スパッタリングウェブコータ、および、各金属シード層上に金属ベース層がそれぞれ成膜された長尺の耐熱性樹脂フィルムを巻き取る巻き取りロールが設けられていると共に、ロール・トゥ・ロール方式の搬送手段を構成する複数のロール群が耐熱性樹脂フィルムの搬送方向に亘り上記第一減圧室と第二減圧室にそれぞれ設けられていることを特徴としている。
【００４６】
ここで、ＡＬＤ法は、本来、静止した被成膜体に対し反応ガスを入れ換えながら成膜を行う方法である。そこで、連続搬送される長尺の耐熱性樹脂フィルムにＡＬＤ法による金属シード層の成膜を行うため、本発明に係る製造装置においては、上述した第一減圧室内に耐熱性樹脂フィルムの搬送方向に亘り第１反応ガスを導入する第１プラズマ反応室と第２反応ガスを導入する第２プラズマ反応室を交互に少なくとも１組以上配置する構成を採っている。そして、本発明に係る製造装置においては、第１反応ガスを導入する第１プラズマ反応室と第２反応ガスを導入する第２プラズマ反応室が交互に少なくとも１組以上配置されている第一減圧室の領域を耐熱性樹脂フィルムが通過することにより、上述したＡＬＤ法の各反応を各プラズマ反応室で行いながら金属シード層が形成される。
【００４７】
また、本発明に係る製造装置において、ＡＬＤ法による金属シード層の成膜が行なわれる第一減圧室とスパッタリング法による金属ベース層の成膜が行なわれる第二減圧室とでは成膜に適したガス圧が異なるため、各減圧室を上記隔壁で区画し、差動排気によりそれぞれの成膜に適したガス圧を保つ必要がある。また、ＡＬＤ法においては、反応を促進させるため上述したように被成膜体を加熱しあるいはプラズマ照射を行なうことが望ましい。しかし、連続搬送されている耐熱性樹脂フィルムを均一に加熱することを考慮した場合、プラズマ照射を行なう方がより好ましい。
【００４８】
次に、本発明に係る製造装置の一実施態様を図２に示す。
【００４９】
すなわち、本発明に係る金属ベース層付耐熱性樹脂フィルムの製造装置５は、図２に示すように、ＡＬＤ法による金属シード層の成膜が行なわれる第一減圧室７と、開口部４２を有する隔壁４１を介し、隣接して設けられたスパッタリング法による金属ベース層の成膜が行なわれる第二減圧室６とを備えている。また、ＡＬＤ法による金属シード層の成膜が行なわれる第一減圧室７と、スパッタリング法による金属ベース層の成膜が行なわれる第二減圧室６とでは成膜に適したガス圧が異なるため、開口部４２を有する上記隔壁４１により各領域が区画されて差動排気されている。また、上記隔壁４１の開口部４２部分において耐熱性樹脂フィルム８を２本のロールで挟んで気密性を高めることも可能である。
【００５０】
また、上記第一減圧室７内には、長尺の耐熱性樹脂フィルム８を巻き出す巻き出しロール９と、巻き出された耐熱性樹脂フィルム８の搬送方向に亘り第１反応ガスを導入する第１プラズマ反応室と第２反応ガスを導入する第２プラズマ反応室が交互に３組（すなわち、第１プラズマ反応室１４、１６、１８と、第２プラズマ反応室１５、１７、１９）配置されており、また、上記第二減圧室６内には、隔壁４１の開口部４２を介し搬入されてくる耐熱性樹脂フィルム８が巻き付けられると共に水冷温調されたキャンロール１１と４台のマグネトロンスパッタカソード２０、２１、２２、２３を有し耐熱性樹脂フィルム８の一方の金属シード層上に金属ベース層を成膜する第一スパッタリングウェブコータと、上記一方の金属シード層上に金属ベース層を成膜した耐熱性樹脂フィルムが巻き付けられると共に水冷温調されたキャンロール１２と４台のマグネトロンスパッタカソード２４、２５、２６、２７を有し上記耐熱性樹脂フィルム８の他方の金属シード層上に金属ベース層を成膜する第二スパッタリングウェブコータ、および、各金属シード層上に金属ベース層がそれぞれ成膜された長尺の耐熱性樹脂フィルム８を巻き取る巻き取りロール１０が設けられており、更に、ロール・トゥ・ロール方式の搬送手段を構成する複数のフリーロール２８、２９、３０、３１、３２、３３、３４、３５、３６、３７、３８、３９、４０が耐熱性樹脂フィルム８の搬送方向に亘り上記第一減圧室７と第二減圧室６にそれぞれ設けられている。
【００５１】
そして、上記長尺の耐熱性樹脂フィルム８は、巻き出しロール９から巻き出されて巻き取りロール１０により巻き取られる。巻き出しロール９と巻き取りロール１０はパウダークラッチ等により張力バランスが保たれており、水冷温調されたキャンロール１１、１２の回転により耐熱性樹脂フィルム８が搬送される。また、上記巻き出しロール９と巻き取りロール１０間には、駆動部を持たない上述のフリーロール２８、２９、３０、３１、３２、３３、３４、３５、３６、３７、３８、３９、４０が設けられており、張力によりキャンロール１１、１２に耐熱性樹脂フィルム８を密着させる制御を行う場合には、上記フリーロール３１、３２、３７、３８に張力センサが取り付けられることもある。また、差速によりキャンロール１１、１２に耐熱性樹脂フィルム８密着させる制御を行う場合にはフリーロール３１、３２、３７、３８が駆動ロールとなることもある。
【００５２】
また、上記第一減圧室７内のＡＬＤ法で成膜を行う前段の位置に、アルゴンガス、酸素ガス等を導入したプラズマ処理あるいはイオンビーム処理を行なう表面処理ユニット１３を配置することも可能である。このような表面処理ユニット１３を配置することにより、耐熱性樹脂フィルム８の両面をクリーニングおよび活性化処理することができる。
【００５３】
そして、表面処理ユニット１３によりその両面をクリーニングおよび活性化処理された耐熱性樹脂フィルム８は、第１反応ガスが導入された第１プラズマ反応室１４、第２反応ガスが導入された第２プラズマ反応室１５、第１反応ガスが導入された第１プラズマ反応室１６、第２反応ガスが導入された第２プラズマ反応室１７、第１反応ガスが導入された第１プラズマ反応室１８、および、第２反応ガスが導入された第２プラズマ反応室１９を通過することで、上述したＡＬＤ法による反応が起こって３原子（分子）層の金属シード層が両面に成膜される。尚、金属シード層の原子層を増やしたい場合は、第１反応ガスが導入された第１プラズマ室と第２反応ガスが導入された第２プラズマ室を増設すればよい。また、反応ガスを選定することにより、３原子層ともＣｕあるいはＮｉ単独の金属シード層にすることも可能であるし、第１層目だけＮｉの金属シード層にして第２層目と第３層目をＣｕの金属シード層にすることもできる。
【００５４】
次に、両面に金属シード層が形成された耐熱性樹脂フィルム８は、第一減圧室７から上記隔壁４１の開口部４２を通って第二減圧室６内に搬入され、水冷温調されたキャンロールと４台のマグネトロンスパッタカソードをそれぞれ有する第一スパッタリングウェブコータと第二スパッタリングウェブコータの成膜領域に搬送される。スパッタリングウェブコータの成膜領域では、金属ベース層形成用の金属ターゲットが取り付けられた４台のマグネトロンスパッタカソード２０、２１、２２、２３を用いて水冷温調されたキャンロール１１上に巻き付けられた耐熱性樹脂フィルム８の第１成膜面（一方の金属シード層上）に金属ベース層が成膜され、更に、金属ベース層形成用の金属ターゲットが取り付けられた４台のマグネトロンスパッタカソード２４、２５、２６、２７を用いて水冷温調されたキャンロール１２上に巻き付けられた耐熱性樹脂フィルム８の第２成膜面（他方の金属シード層上）に金属ベース層が成膜された後、各金属シード層上に金属ベース層がそれぞれ成膜された耐熱性樹脂フィルム８は巻き取りロール１０に巻き取られて本発明に係る金属ベース層付耐熱性樹脂フィルムが得られる。
【００５５】
得られた金属ベース層付耐熱性樹脂フィルムの金属ベース層上に湿式めっき法を用いて金属膜を形成する場合、電気めっき処理のみで行う場合と、一次めっきとして無電解めっき処理を行い、二次めっきとして電解めっき処理等の湿式めっき法を組み合わせて行う場合がある。湿式めっき処理は、常法による湿式めっき法の諸条件を採用すればよい。
【００５６】
そして、薄い膜厚でもピンホールが存在しない上記金属シード層に形成された金属ベース層の上に、湿式めっき法により金属膜を更に形成することにより、密着力と製造コストの両方のメリットを満足した金属膜付耐熱性樹脂フィルムを得ることが可能となる。尚、このようにして上記金属シード層上にそれぞれ形成される乾式（スパッタリング法）・湿式めっき法による金属層（上記金属ベース層と金属膜）の合計厚さは、厚くとも１８μｍ以下にすることが好ましい。
【００５７】
このようにして得られた金属膜付耐熱性樹脂フィルムを用いて、この金属膜付耐熱性樹脂フィルムの少なくとも片面に配線パターンを個別に形成する。また、所定の位置に層間接続のためのヴィアホールを形成して各種用途に用いることもできる。より具体的に説明すると、（１）高密度配線パターンをフレキシブルシートの少なくとも片面に個別に形成して利用する。（２）配線層が形成されたフレキシブルシートに該配線層とフレキシブルシートとを貫通するヴィアホールを形成して利用する。（３）場合によっては、該ヴィアホール内に導電性物質を充填してホール内を導電化して利用する。
【００５８】
上記配線パターンの形成方法としては、フォトエッチング等の従来公知の方法が利用でき、例えば、金属膜付耐熱性樹脂フィルムを準備し、該金属膜上にスクリーン印刷あるいはドライフィルムをラミネートして感光性レジスト膜を形成した後、露光現像してパターニングする。次いで、塩化第２鉄溶液等のエッチング液で該金属膜を選択的にエッチング除去した後、上記レジスト膜を除去して所定の配線パターンを形成する。両面をパターン加工してフレキシブルシートの両面に配線パターンを形成することが好ましい。全ての配線パターンを幾つかの配線領域に分割するかどうかは、配線パターンの配線密度の分布等による。例えば、配線パターンを、配線幅と配線間隔がそれぞれ５０μｍ以下の高密度配線領域とその他の配線領域に分け、プリント基板との熱膨張差や取扱い上の都合等を考慮して分割する配線基板のサイズを１０〜６５ｍｍ程度に設定して適宜分割すればよい。
【００５９】
また、上記ヴィアホールの形成方法としては、従来公知の方法が利用でき、例えば、レーザー加工等により、配線パターンの所定の位置に該配線パターンとフレキシブルシートを貫通するヴィアホールを形成する。ヴィアホールの直径は、ホール内の導電化に支障を来たさない範囲内で小さくすることが好ましく、通常１００μｍ以下、好ましくは５０μｍ以下にする。ヴィアホール内には、めっき、蒸着、スパッタリング等により銅等の導電性金属を充填あるいは所定の開孔パターンを持つマスクを使用して導電性ペーストを圧入、乾燥し、ホール内を導電化して層間の電気的接続を行う。
【００６０】
以下、本発明の実施例について具体的に説明する。
【実施例】
【００６１】
図２に示す金属ベース層付耐熱性樹脂フィルムの製造装置５を用い、上記長尺の耐熱性樹脂フィルム８には、幅５００ｍｍ、長さ２００ｍ、厚さ２５μｍの宇部興産株式会社製の耐熱性ポリイミドフィルム「ユーピレックスＳ（登録商標）」を使用した。
【００６２】
また、第一減圧室７内の表面処理ユニット１３には、酸素ガス導入によるイオンビーム照射を採用し、イオンビーム電圧３ｋＶを印加した。
【００６３】
また、ＡＬＤ法による金属シード層は、３原子層ともＣｕとし、第１反応ガスには水素ガスを導入し、第２反応ガスにはＣｕ（ｔｈｄ）２を導入した。各プラズマ反応室１４、１５、１６、１７、１８、１９には、アルゴンガスの導入による１ｋＷのＲＦプラズマを発生させ、反応ガスを連続的に第一減圧室７の正面から導入しながら、第一減圧室７の背面に向かってそれぞれ独立したドライポンプで排気した。
【００６４】
また、金属ベース層はＣｕ膜とし、各マグネトロンスパッタターゲットにはＣｕを用い、アルゴンガスを３００ｓｃｃｍで導入し、各カソード電力１０ｋＷで成膜を行った。また、巻き出しロール９と巻き取りロール１０の張力は８０Ｎとした。
【００６５】
そして、第一減圧室７の巻き出しロール９に上記耐熱性ポリイミドフィルム（耐熱性樹脂フィルム）８をセットし、かつ、表面処理ユニット１３、各プラズマ反応室１４〜１９、キャンロール１１、キャンロール１２を経由して上記耐熱性ポリイミドフィルム８の先端部を巻き取りロール１０に取り付けた。
【００６６】
上記製造装置５におけるスパッタリング法の成膜を行なう第二減圧室６とＡＬＤ法の成膜を行なう第一減圧室７のそれぞれについて、大型ドライポンプにより５Ｐａまで排気した後、更に、スパッタリング法の成膜を行なう上記第二減圧室６はターボ分子ポンプとクライオコイルを用いて５×１０-3Ｐａまで排気した。また、各キャンロール１１、１２における水冷温調の設定値は２０℃とした。
【００６７】
そして、上記フィルム（耐熱性ポリイミドフィルム）８の搬送速度を２ｍ／分にした後、表面処理ユニット１３のイオンビーム、各プラズマ反応室１４〜１９のプラズマと各マグネトロンスパッタカソード２０、２１、２２、２３、２４、２５、２６、２７にも酸素ガスあるいはアルゴンガスを導入し、イオンビーム、各プラズマ反応室のプラズマと各マグネトロンスパッタカソードに電力を印加して成膜処理を開始した。
【００６８】
そして、上記フィルム８の長さ１９０ｍ分が通過して時点で、イオンビーム、各プラズマ反応室のプラズマと各マグネトロンスパッタカソードへの電力を停止し、それぞれのガス導入も停止した。
【００６９】
最後に、フィルム８の搬送を停止し、かつ、各ポンプを停止してから第二減圧室６と第一減圧室７をベント（大気開放）し、巻き出しロール９の耐熱性ポリイミドフィルム８の終端部を外し、全てのフィルム８を巻き取りロール１０に巻き取ってから取り外した。
【００７０】
そして、得られた金属ベース層付耐熱性樹脂フィルムの一部を切り出し、その第１成膜面（上記フィルムの一方の面に形成されたＣｕの金属シード層と金属ベース層）および第２成膜面（上記フィルムの他方の面に形成されたＣｕの金属シード層と金属ベース層）を部分的にエッチングし、かつ、それぞれの面に形成されたＣｕの膜厚を蛍光Ｘ線膜厚計により測定した結果、上記第１成膜面と第２成膜面とも約１００ｎｍであった。
【００７１】
その後、金属ベース層付耐熱性樹脂フィルムの金属ベース層上に、電解めっき法によりＣｕ全体の膜厚が５μｍになるまで金属膜を成膜して実施例に係る金属膜付耐熱性樹脂フィルムを得た。
［比較例］
実施例と同様に、長尺の耐熱性樹脂フィルム８には、幅５００ｍｍ、長さ２００ｍ、厚さ２５μｍの宇部興産株式会社製の耐熱性ポリイミドフィルム「ユーピレックスＳ（登録商標）」を使用した。
【００７２】
また、比較例では、第一減圧室７のＡＬＤ法による金属シード層の成膜は行なわず、第二減圧室６において、耐熱性ポリイミドフィルム面へ直接スパッタリングによる金属ベース層の成膜を行った。また、第一減圧室７内の表面処理ユニット１３には、酸素ガス導入によるイオンビーム照射を採用し、イオンビーム電圧３ｋＶを印加した。
【００７３】
また、各キャンロールにおける水冷温調の設定値は２０℃とした。また、各マグネトロンスパッタターゲットにはＣｕを用い、アルゴンガスを３００ｓｃｃｍ導入し、各カソード電力１０ｋＷで成膜を行った。また、巻き出しロール９と巻き取りロール１０の張力は８０Ｎとした。
【００７４】
そして、第一減圧室７の巻き出しロール９に上記耐熱性ポリイミドフィルム８をセットし、かつ、表面処理ユニット１３、各プラズマ反応室１４〜１９、キャンロール１１、キャンロール１２を経由して上記耐熱性ポリイミドフィルム８の先端部を巻き取りロール１０に取り付けた。
【００７５】
上記製造装置５における第二減圧室６と第一減圧室７のそれぞれについて、大型ドライポンプにより５Ｐａまで排気した後、更に、スパッタリング法の成膜を行なう上記第二減圧室６はターボ分子ポンプとクライオコイルを用いて５×１０-3Ｐａまで排気した。
【００７６】
そして、上記フィルムの搬送速度を２ｍ／分にした後、表面処理ユニット１３のイオンビームと各マグネトロンスパッタカソード２０、２１、２２、２３、２４、２５、２６、２７にも酸素ガスあるいはアルゴンガスを導入し、イオンビームと各マグネトロンスパッタカソードに電力を印加して成膜処理を開始し、かつ、上記フィルム８の長さ１９０ｍ分が通過して時点で、イオンビームと各マグネトロンスパッタカソードへの電力を停止し、それぞれのガス導入も停止した。
【００７７】
最後に、フィルム８の搬送を停止し、かつ、各ポンプを停止してから第二減圧室６と第一減圧室７をベント（大気開放）し、巻き出しロール９の耐熱性ポリイミドフィルム８の終端部を外し、全てのフィルム８を巻き取りロール１０に巻き取ってから取り外した。
【００７８】
そして、得られた比較例に係る金属ベース層付耐熱性樹脂フィルムの一部を切り出し、その第１成膜面（上記フィルムの一方の面に直接形成されたＣｕの金属ベース層）および第２成膜面（上記フィルムの他方の面に直接形成されたＣｕの金属ベース層）を部分的にエッチングし、かつ、それぞれの面に形成されたＣｕの膜厚を蛍光Ｘ線膜厚計により測定した結果、上記第１成膜面と第２成膜面とも約１００ｎｍであった。
【００７９】
その後、比較例に係る金属ベース層付耐熱性樹脂フィルムの金属ベース層上に、電解めっき法によりＣｕ全体の膜厚が５μｍになるまで金属膜を成膜して比較例に係る金属膜付耐熱性樹脂フィルムを得た。
【００８０】
「評    価」
耐熱性樹脂フィルム上にＡＬＤ法による金属シード層（Ｃｕ）を成膜しかつこの金属シード層（Ｃｕ）上にスパッタリング法により金属ベース層（Ｃｕ）を成膜して製造された実施例に係る金属ベース層付耐熱性樹脂フィルムと、上記ＡＬＤ法による金属シード層（Ｃｕ）を形成せずに耐熱性樹脂フィルムの面上に直接スパッタリング法により金属ベース層（Ｃｕ）を成膜して製造された比較例に係る金属ベース層付耐熱性樹脂フィルムについて、各金属ベース層内に存在するピンホールの数を計測した。
【００８１】
すなわち、実施例に係る金属ベース層付耐熱性樹脂フィルムと比較例に係る金属ベース層付耐熱性樹脂フィルムから、それぞれ１００ｍｍ角のサンプルを切り出し、各サンプル両面に形成された金属ベース層内の直径１０μｍ以上のピンホールの数を顕微鏡観察により計測した。
【００８２】
この結果、ＡＬＤ法による金属シード層（Ｃｕ）の上に金属ベース層（Ｃｕ）が成膜された実施例に係る上記金属ベース層（Ｃｕ）にはピンホールが両面とも存在しなかったのに対し、ＡＬＤ法による金属シード層（Ｃｕ）を形成せずに耐熱性樹脂フィルムの面上に直接スパッタリング成膜された比較例に係る金属ベース層（Ｃｕ）にはピンホールが存在し、一方の第１成膜面の金属ベース層（Ｃｕ）にはピンホールが２６個計測され、また、他方の第２成膜面の金属ベース層（Ｃｕ）にはピンホールが３６個計測された。
【００８３】
そして、このような差異が生ずる理由として本発明者は以下のように考えている。
【００８４】
まず、実施例に係る金属ベース層付耐熱性樹脂フィルムにおいては、ＡＬＤ法により耐熱性樹脂フィルムの両面にピンホールのない金属シード層（Ｃｕ）が耐熱性樹脂フィルム表面に沿って表面上での化学反応により一様かつ均一に形成されているため、金属面である金属シード層（Ｃｕ）上にスパッタリング法により成膜される金属ベース層（Ｃｕ）にピンホールが形成され難いと考えられる。
【００８５】
他方、比較例に係る金属ベース層付耐熱性樹脂フィルムにおいては、ＡＬＤ法による金属シード層（Ｃｕ）が形成されず、耐熱性樹脂フィルムの表面に、直接スパッタリング法により金属ベース層（Ｃｕ）が成膜されている（すなわち、ターゲットからスパッタリング現象により飛来してくる粒子が耐熱性樹脂フィルム上に堆積して形成されている）ため、耐熱性樹脂フィルム表面に存在する傷等に影響されて、耐熱性樹脂フィルムと金属ベース層（Ｃｕ）界面にピンホールが発生し易く、膜厚１００ｎｍ程度の金属ベース層（Ｃｕ）の厚さでは上記ピンホールを塞ぐことができないためと考えられる。
【００８６】
そして、本発明に係る製造方法によれば、ＡＬＤ法により耐熱性樹脂フィルムの両面に成膜される金属シード層にピンホールが存在しないことから、この金属シード層の上にスパッタリング法により成膜される金属ベース層にもピンホールが生じ難いため、ピンホールを塞ぐ必要がなくなる分、金属ベース層の膜厚を薄く設定することができる。
【００８７】
従って、金属ベース層の膜厚を従来法より薄く設定できる分、金属ベース層の密着力に優れかつピンホールのない金属ベース層付耐熱性樹脂フィルムを効率よく製造できることが確認される。
【産業上の利用可能性】
【００８８】
本発明に係る製造方法によれば、金属ベース層の密着力に優れかつピンホールのない金属ベース層付耐熱性樹脂フィルムを効率よく製造できるため、この金属ベース層付耐熱性樹脂フィルムから得られる金属膜付耐熱性樹脂フィルムを液晶テレビ、携帯電話等のフレキシブル配線に適用できる産業上の利用可能性を有している。
【符号の説明】
【００８９】
１  耐熱性樹脂フィルム
２  ＡＬＤ法による金属シード層
３  スパッタリング法による金属ベース層
４  湿式めっき法による金属膜
５  金属ベース層付耐熱性樹脂フィルムの製造装置
６  第二減圧室
７  第一減圧室
８  耐熱性樹脂フィルム（耐熱性ポリイミドフィルム）
９  巻き出しロール
１０  巻き取りロール
１１  キャンロール
１２  キャンロール
１３  表面処理ユニット
１４  第１プラズマ反応室
１５  第２プラズマ反応室
１６  第１プラズマ反応室
１７  第２プラズマ反応室
１８  第１プラズマ反応室
１９  第２プラズマ反応室
２０  マグネトロンスパッタカソード
２１  マグネトロンスパッタカソード
２２  マグネトロンスパッタカソード
２３  マグネトロンスパッタカソード
２４  マグネトロンスパッタカソード
２５  マグネトロンスパッタカソード
２６  マグネトロンスパッタカソード
２７  マグネトロンスパッタカソード
２８  フリーロール
２９  フリーロール
３０  フリーロール
３１  フリーロール若しくは駆動ロール
３２  フリーロール若しくは駆動ロール
３３  フリーロール
３４  フリーロール
３５  フリーロール
３６  フリーロール
３７  フリーロール若しくは駆動ロール
３８  フリーロール若しくは駆動ロール
３９  フリーロール
４０  フリーロール
４１  隔壁
４２  開口部
【図１】
2010247417.tif 000003
【図２】
2010247417.tif 000004